건조 한 분위기 중 에서 , 건조 후 의 전극 유닛 을 알루미늄 라미 네이트 외장 에 수납 하 고 , 외장 의 세 방면 을 밀봉 상태 로 하 고 , 그 속 에 전해액 으로서 1 . 5 M 의 TEMABF 4 / PC ( 트리 에틸 메틸 암모늄 · 테트라 플 루오 로보 레이트 를 프로필렌 카보 네이트 에 용해 시킨 액 ) 을 주입 하 고 , 감압 함침 한 후 , 나머지 한쪽 을 감압 밀봉 하 여 하 기 표 1 에 나타내 는 구성 의 캐 패 시터 를 제조 하 였 다 .